(57)【要約】【課題】酸化物半導体を用いた半導体装置に安定した電気的特性を付与し、高信頼性化する。【解決手段】ゲート絶縁層と、ゲート絶縁層の一方の面に接する第１のゲート電極と、ゲート絶縁層の他方の面に接し、第１のゲート電極と重畳する領域に設けられた酸化物半導体層と、酸化物半導体層と接するソース電極、ドレイン電極、及び酸化物絶縁層と、の積層構造を有し、酸化物半導体層の窒素濃度は２×１０１９ａｔｏｍｓ／ｃｍ３以下であり、ソース電極及びドレイン電極は、タングステン、白金及びモリブデンのいずれか一又は複数を含む半導体装置を提供する。【選択図】図１
2020107889.tif 000002
【特許請求の範囲】
【請求項１】
第１のゲート電極と、
前記第１のゲート電極上方のゲート絶縁層と、
前記ゲート絶縁層上方の酸化物半導体層と、
前記酸化物半導体層に電気的に接続されたソース電極と、
前記酸化物半導体層に電気的に接続されたドレイン電極と、
前記酸化物半導体層上方、前記ソース電極上方、及び前記ドレイン電極上方の酸化物絶縁層と、
前記酸化物絶縁層上方の第２のゲート電極と、
前記酸化物絶縁層上方の画素電極と、を有し、
前記ソース電極または前記ドレイン電極は、前記画素電極と電気的に接続されており、
前記第２のゲート電極は、前記第１のゲート電極と同じ金属材料を含み、
前記酸化物半導体層は、窒素濃度が２×１０１９ａｔｏｍｓ／ｃｍ３以下である領域を有する半導体装置。
【請求項２】
請求項１において、
前記ソース電極または前記ドレイン電極は、窒素濃度が２×１０１９ａｔｏｍｓ／ｃｍ３以下である領域を有する半導体装置。
【発明の詳細な説明】
【技術分野】
【０００１】
酸化物半導体を用いる半導体装置に関する。該半導体装置の作製方法に関する。ここで、
半導体装置とは、半導体特性を利用することで機能する素子及び装置全般を指すものであ
る。
【背景技術】
【０００２】
絶縁表面を有する基板上に形成された半導体薄膜を用いてトランジスタを構成する技術が
注目されている。該トランジスタは集積回路（ＩＣ）や画像表示装置（表示装置）のよう
な電子デバイスに広く応用されている。トランジスタに適用可能な半導体薄膜としてシリ
コン系半導体材料が広く知られているが、その他の材料として酸化物半導体が注目されて
いる。
【０００３】
例えば、トランジスタの活性層として、電子キャリア濃度が１０１８／ｃｍ３未満である
インジウム（Ｉｎ）、ガリウム（Ｇａ）、及び亜鉛（Ｚｎ）を含む非晶質酸化物を用いた
トランジスタが開示されている（特許文献１参照）。
【先行技術文献】
【特許文献】
【０００４】
【特許文献１】特開２００６−１６５５２８号公報
【発明の概要】
【発明が解決しようとする課題】
【０００５】
しかしながら、酸化物半導体は、酸素の不足などによる化学量論的組成からのずれや、デ
バイス作製工程において電子供与体を形成する水素や水の混入などが生じると、その電気
伝導率が変化する恐れがある。このような現象は、酸化物半導体を用いたトランジスタな
どの半導体装置にとって、電気的特性の変動要因となる。
【０００６】
このような問題に鑑み、酸化物半導体を用いた半導体装置に安定した電気的特性を付与し
、高信頼性化することを目的の一とする。
【課題を解決するための手段】
【０００７】
上記課題を解決するために本発明者等は、酸化物半導体層中の窒素に着目した。窒素は酸
化物半導体を構成する金属と結合しやすく、酸化物半導体層中において、酸素と該金属の
結合を妨げる。したがって、酸化物半導体層中の窒素濃度を２×１０１９ａｔｏｍｓ／ｃ
ｍ３以下とすれば良い。酸化物半導体層中の窒素濃度を低くすることで、酸化物半導体層
中の酸素濃度を十分なものとすることができる。
【０００８】
また、酸化物半導体層と接するソース電極及びドレイン電極には、耐熱性を有し酸化され
にくい金属を用いる。例えば、ソース電極及びドレイン電極として、タングステン、白金
及びモリブデンのいずれか一又は複数を含む層を用いれば良い。上記金属は酸素と反応し
にくいため、ソース電極及びドレイン電極が酸化物半導体層から酸素を奪うことを抑制す
ることができる。
【０００９】
このように、酸化物半導体層中の窒素濃度を低くし、ソース電極及びドレイン電極に耐熱
性を有し酸化されにくい金属を用いることで、酸化物半導体層中の酸素と金属の結合が妨
げられることを抑制することができる。したがって、酸化物半導体を用いたトランジスタ
の電気特性と信頼性を向上することができる。例えば、光劣化によるトランジスタ特性の
変動を低減することができる。
【００１０】
具体的には、本発明の一態様は、ゲート絶縁層と、ゲート絶縁層の一方の面に接する第１
のゲート電極と、ゲート絶縁層の他方の面に接し、第１のゲート電極と重畳する酸化物半
導体層と、酸化物半導体層と接するソース電極、ドレイン電極、及び酸化物絶縁層と、の
積層構造を有し、酸化物半導体層の窒素濃度は、２×１０１９ａｔｏｍｓ／ｃｍ３以下で
あり、ソース電極及びドレイン電極は、タングステン、白金及びモリブデンのいずれか一
又は複数を含む半導体装置である。
【００１１】
さらに、酸化物半導体層と、ソース電極又はドレイン電極との間の接続抵抗を下げるため
にバッファ層を形成しても良い。バッファ層の窒素濃度は２×１０１９ａｔｏｍｓ／ｃｍ
３以下とする。酸化物半導体層と接する層の窒素濃度を低くすることで、酸化物半導体層
中の酸素濃度を十分なものとし、酸化物半導体の電気特性と信頼性を向上することができ
る。
【００１２】
したがって、別の本発明の一態様は、ゲート絶縁層と、ゲート絶縁層の一方の面に接する
第１のゲート電極と、ゲート絶縁層の他方の面に接し、第１のゲート電極と重畳する領域
に設けられた酸化物半導体層と、酸化物半導体層と接するバッファ層及び酸化物絶縁層と
、バッファ層を介して、酸化物半導体層と電気的に接続するソース電極及びドレイン電極
と、の積層構造を有し、酸化物半導体層の窒素濃度は、２×１０１９ａｔｏｍｓ／ｃｍ３
以下であり、バッファ層の窒素濃度は、２×１０１９ａｔｏｍｓ／ｃｍ３以下であり、ソ
ース電極及びドレイン電極は、タングステン、白金及びモリブデンのいずれか一又は複数
を含む半導体装置である。
【００１３】
さらに、酸化物半導体層と接する絶縁層を、酸素を含む絶縁層、好ましくは、化学量論的
組成比より酸素が多い領域を含む絶縁層とすることで、酸化物半導体層に酸素を供給する
ことができる。特に、酸化物半導体層と接する層として、金属酸化物層を用いることで、
酸化物半導体層への水素又は水などの不純物の混入を抑制する。
【００１４】
よって、上記半導体装置において、ゲート絶縁層は、酸化ガリウム、酸化アルミニウム、
酸化ガリウムアルミニウム、及び酸化アルミニウムガリウムのいずれか一又は複数が含ま
れることが好ましい。
【００１５】
また、上記半導体装置において、酸化物絶縁層は、酸化ガリウム、酸化アルミニウム、酸
化ガリウムアルミニウム、及び酸化アルミニウムガリウムのいずれか一又は複数が含まれ
ることが好ましい。
【００１６】
上記半導体装置において、酸化物半導体層の厚みは３ｎｍ以上３０ｎｍ以下であることが
好ましい。
【００１７】
上記半導体装置において、酸化物絶縁層を介して、酸化物半導体層及び第１のゲート電極
と重畳する領域に設けられた第２のゲート電極を有することが好ましい。
【００１８】
上記半導体装置において、ソース電極及びドレイン電極の窒素濃度は、２×１０１９ａｔ
ｏｍｓ／ｃｍ３以下であることが好ましい。
【００１９】
なお、酸化物半導体は薄膜形成工程において、酸素の不足などによる化学量論的組成から
のずれや、電子供与体を形成する水素や水の混入などが生じると、その電気伝導率が変化
してしまう。このような現象は、酸化物半導体を用いた半導体装置にとって電気的特性の
変動要因となる。したがって、水素、水、水酸基又は水素化物（水素化合物ともいう）な
どの不純物を酸化物半導体より意図的に排除し、かつ不純物の排除工程によって同時に減
少してしまうことのある酸化物半導体を構成する主成分材料である酸素を、酸化物半導体
層に接する絶縁層より供給することによって、酸化物半導体層を高純度化及び電気的にｉ
型（真性）化する。
【００２０】
絶縁層から酸化物半導体層へ酸素を拡散させ、半導体装置の不安定要素の一である水素と
反応させることにより、酸化物半導体層中または界面の水素を固定（非可動イオン化）す
ることができる。すなわち、信頼性上の不安定性を減らす、又は十分に低減することがで
きる。また、酸化物半導体層中または界面での酸素欠損に起因するしきい値電圧Ｖｔｈの
ばらつき、しきい値電圧のシフト（ΔＶｔｈ）を低減することができる。
【００２１】
高純度化された酸化物半導体層を有するトランジスタは、しきい値電圧やオン電流などの
電気的特性に温度依存性がほとんど見られない。また、光劣化によるトランジスタ特性の
変動も少ない。
【発明の効果】
【００２２】
本発明の一態様によって、酸化物半導体を用いた、電気的特性が良好で、信頼性の高い半
導体装置を提供することができる。
【図面の簡単な説明】
【００２３】
【図１】本発明の一態様のトランジスタの構成例を示す図。
【図２】本発明の一態様のトランジスタの作製方法を示す図。
【図３】本発明の一態様のトランジスタの構成例を示す図。
【図４】本発明の一態様のトランジスタの構成例を示す図。
【図５】半導体装置の一形態を説明する図。
【図６】半導体装置の一形態を説明する図。
【図７】半導体装置の一形態を説明する図。
【図８】半導体装置の一形態を説明する図。
【図９】電子機器を示す図。
【図１０】実施例１の断面観察の結果を示す図。
【図１１】実施例２の光バイアス試験の結果を示す図。
【図１２】実施例３に係る図。
【図１３】実施例４のＳＩＭＳ分析デプスプロファイル。
【発明を実施するための形態】
【００２４】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００２５】
（実施の形態１）
本実施の形態では、本発明の一態様の半導体装置の構成及び作製方法について図１〜図４
を用いて説明する。
【００２６】
図１に半導体装置の例として、トランジスタ５５０を示す。図１（Ａ）にトランジスタ５
５０の上面図を、図１（Ｂ）にトランジスタ５５０の断面図を示す。なお、図１（Ｂ）は
図１（Ａ）に示す切断線Ｐ１−Ｐ２における断面に相当する。
【００２７】
トランジスタ５５０は、絶縁表面を有する基板５００上に、第１のゲート電極５１１、及
び第１のゲート電極５１１を覆うゲート絶縁層５０２を有する。また、ゲート絶縁層５０
２上に第１のゲート電極５１１と重畳する酸化物半導体層５１３、及び酸化物半導体層５
１３に接し、端部が第１のゲート電極５１１と重畳するソース電極またはドレイン電極と
して機能する第１の電極５１５ａ及び第２の電極５１５ｂを有する。また、酸化物半導体
層５１３と重なり、その一部と接する酸化物絶縁層５０７を有する。
【００２８】
酸化物半導体層５１３は水素や水などの不純物が十分に除去されることにより、または、
十分な酸素が供給されることにより、高純度化されたものであることが望ましい。具体的
には、例えば、酸化物半導体層５１３の水素濃度は５×１０１９ａｔｏｍｓ／ｃｍ３以下
、望ましくは５×１０１８ａｔｏｍｓ／ｃｍ３以下、より望ましくは５×１０１７ａｔｏ
ｍｓ／ｃｍ３以下とする。なお、上述の酸化物半導体層５１３中の水素濃度は、二次イオ
ン質量分析法（ＳＩＭＳ：Ｓｅｃｏｎｄａｒｙ  Ｉｏｎ  Ｍａｓｓ  Ｓｐｅｃｔｒｏｓｃ
ｏｐｙ）で測定されるものである。このように、水素濃度が十分に低減されて高純度化さ
れ、十分な酸素の供給により酸素欠乏に起因するエネルギーギャップ中の欠陥準位が低減
された酸化物半導体層５１３では、キャリア濃度が１×１０１２／ｃｍ３未満、望ましく
は、１×１０１１／ｃｍ３未満、より望ましくは１．４５×１０１０／ｃｍ３未満となる
。例えば、室温（２５℃）でのオフ電流（ここでは、単位チャネル幅（１μｍ）あたりの
値）は１００ｚＡ（１ｚＡ（ゼプトアンペア）は１×１０−２１Ａ）以下、望ましくは１
０ｚＡ以下となる。このように、ｉ型化された酸化物半導体を用いることで、良好な電気
特性のトランジスタを得ることができる。
【００２９】
さらに、酸化物半導体層５１３の窒素濃度は、２×１０１９ａｔｏｍｓ／ｃｍ３以下とす
る。特に、窒素濃度が５×１０１８ａｔｏｍｓ／ｃｍ３以下であることが好ましい。窒素
は酸化物半導体を構成する金属と結合しやすく、酸化物半導体層中において、酸素と該金
属の結合を妨げる。酸化物半導体層中の窒素濃度を低くすることで、酸化物半導体層中の
酸素濃度を十分なものとし、酸化物半導体の電気特性と信頼性を向上することができる。
【００３０】
ここでは、酸化物半導体層５１３に、Ｉｎ−Ｇａ−Ｚｎ−Ｏ系酸化物半導体（インジウム
（Ｉｎ）、ガリウム（Ｇａ）、亜鉛（Ｚｎ）を有する酸化物半導体）を用いた場合を例に
挙げて説明する。酸化物半導体層５１３中に窒素が多く含まれると、窒素と、ＩｎやＧａ
とが結合し、窒化インジウムや窒化ガリウムが生成される。酸化物半導体層５１３中にお
いて、窒素が、Ｉｎ又はＧａと結合することで、酸素と、Ｉｎ又はＧａとの結合が妨げら
れる。酸化物半導体層５１３中の窒素濃度が高まることで、酸化物半導体層５１３のキャ
リア移動度が低下する。したがって、酸化物半導体層５１３中の窒素濃度は十分に低いこ
とが好ましい。
【００３１】
ゲート絶縁層５０２及び酸化物絶縁層５０７は、酸素を含む絶縁膜を用いることが望まし
い。ゲート絶縁層５０２や酸化物絶縁層５０７は、化学量論的組成比より酸素が多い領域
（酸素過剰領域とも表記する）が含まれる膜であるのがより望ましい。酸化物半導体層５
１３と接するゲート絶縁層５０２及び酸化物絶縁層５０７が酸素過剰領域を有することに
より、酸化物半導体層５１３からゲート絶縁層５０２又は酸化物絶縁層５０７への酸素の
移動を防ぐことができる。また、ゲート絶縁層５０２又は酸化物絶縁層５０７から酸化物
半導体層５１３への酸素の供給を行うこともできる。よって、ゲート絶縁層５０２及び酸
化物絶縁層５０７に挟持された酸化物半導体層５１３を、十分な量の酸素を含有する膜と
することができる。
【００３２】
特に、ゲート絶縁層５０２及び酸化物絶縁層５０７は、第１３族元素および酸素を含む材
料を用いて形成することが好ましい。第１３族元素および酸素を含む材料としては、例え
ば、酸化ガリウム、酸化アルミニウム、酸化アルミニウムガリウム、酸化ガリウムアルミ
ニウムのいずれか一または複数を含む材料などがある。ここで、酸化アルミニウムガリウ
ムとは、ガリウム（Ｇａ）の含有量（原子％）よりアルミニウム（Ａｌ）の含有量（原子
％）が多いものを示し、酸化ガリウムアルミニウムとは、Ｇａの含有量（原子％）がＡｌ
の含有量（原子％）以上のものを示す。ゲート絶縁層５０２及び酸化物絶縁層５０７は、
それぞれ、上述の材料を用いて単層構造、または積層構造で形成してもよい。なお、酸化
アルミニウムは、水を透過させにくいという特性を有しているため、酸化アルミニウム、
酸化アルミニウムガリウム、酸化ガリウムアルミニウム等を適用することは、酸化物半導
体膜への水の浸入防止という点においても好ましい。
【００３３】
上述の通り、ゲート絶縁層５０２及び酸化物絶縁層５０７は、化学量論的組成比より酸素
が多い領域を含むことが好ましい。これにより、酸化物半導体層５１３と接する絶縁膜ま
たは酸化物半導体層５１３に酸素を供給し、酸化物半導体層５１３中、または酸化物半導
体層５１３とそれに接する絶縁膜との界面における酸素欠陥を低減することができる。例
えば、ゲート絶縁層５０２として酸化ガリウム膜を用いた場合、Ｇａ２Ｏｘ（ｘ＝３＋α
、０＜α＜１）とするのが好ましい。ここで、ｘは、例えば、３．３以上３．４以下とす
ればよい。または、ゲート絶縁層５０２として酸化アルミニウム膜を用いた場合、Ａｌ２
Ｏｘ（ｘ＝３＋α、０＜α＜１）とすることが好ましい。または、ゲート絶縁層５０２と
して酸化アルミニウムガリウム膜を用いた場合、ＧａｘＡｌ２−ｘＯ３＋α（０＜ｘ＜１
、０＜α＜１）とすることが好ましい。または、ゲート絶縁層５０２として酸化ガリウム
アルミニウム膜を用いた場合、ＧａｘＡｌ２−ｘＯ３＋α（１＜ｘ≦２、０＜α＜１）と
することが好ましい。
【００３４】
なお、酸素欠損のない酸化物半導体膜を用いる場合であれば、ゲート絶縁層及び酸化物絶
縁層には、化学量論的組成に一致した量の酸素が含まれていれば良いが、トランジスタの
しきい値電圧の変動を抑えるなどの信頼性を確保するためには、酸化物半導体膜に酸素欠
損の状態が生じ得ることを考慮して、ゲート絶縁層及び酸化物絶縁層には化学量論的組成
比より多く酸素を含有させておくのが好ましい。
【００３５】
第１の電極５１５ａ及び第２の電極５１５ｂは、耐熱性を有し酸素と反応しにくい金属か
らなり、例えば、モリブデン（Ｍｏ）、タングステン（Ｗ）、白金（Ｐｔ）のいずれか一
又は複数を含む。又は、金（Ａｕ）やクロム（Ｃｒ）を用いても良い。上記金属は酸化さ
れにくいため、第１の電極５１５ａ及び第２の電極５１５ｂが酸化物半導体層５１３から
酸素を奪うことを抑制することができる。さらに、第１の電極５１５ａ及び第２の電極５
１５ｂの窒素濃度は、２×１０１９ａｔｏｍｓ／ｃｍ３以下であることが好ましい。
【００３６】
図３（Ａ）及び（Ｂ）にトランジスタ５５０とは異なる構成のトランジスタ５５１ａ、ｂ
の断面図を示す。
【００３７】
トランジスタ５５１ａ、ｂは、それぞれ絶縁表面を有する基板５００上に、第１のゲート
電極５１１、及び第１のゲート電極５１１を覆うゲート絶縁層５０２を有する。また、ゲ
ート絶縁層５０２上に第１のゲート電極５１１と重畳する酸化物半導体層５１３、及び酸
化物半導体層５１３に接するバッファ層５１６ａ、ｂ（または５１６ｃ、ｄ）、端部が第
１のゲート電極５１１と重畳するソース電極またはドレイン電極として機能する第１の電
極５１５ａ及び第２の電極５１５ｂを有する。また、酸化物半導体層５１３と重なり、そ
の一部と接する酸化物絶縁層５０７を有する。
【００３８】
バッファ層は、酸化物半導体層５１３と、第１の電極５１５ａ又は第２の電極５１５ｂと
の間の接続抵抗を下げる効果を有する。バッファ層の窒素濃度は、２×１０１９ａｔｏｍ
ｓ／ｃｍ３以下とする。特に、窒素濃度が５×１０１８ａｔｏｍｓ／ｃｍ３以下であるこ
とが好ましい。窒素は酸化物半導体を構成する金属と結合しやすい。バッファ層は酸化物
半導体層に接するため、バッファ層から酸化物半導体層に窒素が侵入する恐れがある。酸
化物半導体層中に侵入した窒素は、酸素と該金属の結合を妨げる。
【００３９】
図４に上記に例示したトランジスタとは異なる構成のトランジスタ５５２の断面図を示す
。
【００４０】
トランジスタ５５２は、絶縁表面を有する基板５００上に、第１のゲート電極５１１、及
び第１のゲート電極５１１を覆うゲート絶縁層５０２を有する。また、ゲート絶縁層５０
２上に第１のゲート電極５１１と重畳する酸化物半導体層５１３、及び酸化物半導体層５
１３に接し、端部を第１のゲート電極５１１と重畳するソース電極またはドレイン電極と
して機能する第１の電極５１５ａ及び第２の電極５１５ｂを有する。また、酸化物半導体
層５１３と重なり、その一部と接する酸化物絶縁層５０７を有する。さらに、酸化物絶縁
層５０７上に、第１のゲート電極５１１及び酸化物半導体層５１３と重畳する第２のゲー
ト電極５１９を有する。
【００４１】
第２のゲート電極５１９を酸化物半導体層５１３のチャネル形成領域と重なる位置に設け
ることによって、トランジスタの信頼性を調べるためのバイアス−熱ストレス試験（以下
、ＢＴ試験という）において、ＢＴ試験前後におけるトランジスタしきい値電圧の変化量
をより低減することができる。なお、第２のゲート電極５１９は、電位が第１のゲート電
極５１１と同じでもよいし、異なっていても良い。また、第２のゲート電極５１９の電位
は、ＧＮＤ、０Ｖ、或いはフローティング状態であってもよい。
【００４２】
次に、トランジスタ５５０を基板５００上に作製する方法について、図２を用いて説明す
る。
【００４３】
まず、絶縁表面を有する基板５００上に導電膜を形成した後、第１のフォトリソグラフィ
工程により第１のゲート電極５１１を含む配線層を形成する。なお、レジストマスクをイ
ンクジェット法で形成しても良い。レジストマスクをインクジェット法で形成するとフォ
トマスクを使用しないため、製造コストを低減できる。
【００４４】
本実施の形態では絶縁表面を有する基板５００としてガラス基板を用いる。
【００４５】
下地膜となる絶縁膜を基板５００と第１のゲート電極５１１との間に設けても良い。下地
膜は、基板５００からの不純物元素の拡散を防止する機能があり、窒化シリコン膜、酸化
シリコン膜、窒化酸化シリコン膜、又は酸化窒化シリコン膜を単層で又は積層して形成す
ることができる。
【００４６】
また、第１のゲート電極５１１は、モリブデン、チタン、タンタル、タングステン、アル
ミニウム、銅、ネオジム、スカンジウム等の金属材料又はこれらを主成分とする合金材料
を用いて、単層で又は積層して形成することができる。
【００４７】
次いで、第１のゲート電極５１１上にゲート絶縁層５０２を形成する。ゲート絶縁層５０
２は、第１３族元素および酸素を含む材料を用いて形成することが好ましい。例えば、酸
化ガリウム、酸化アルミニウム、酸化アルミニウムガリウム、酸化ガリウムアルミニウム
のいずれか一または複数を含む材料などを用いることができる。また、ゲート絶縁層５０
２には、複数種類の第１３族元素と、酸素と、を含ませることもできる。または、第１３
族元素の他に、イットリウムなどの第３族元素、ハフニウムなどの第４族元素、シリコン
などの第１４族元素などの、水素以外の不純物元素を含ませることができる。このような
不純物元素を、例えば０を超えて２０原子％以下程度含ませることで、ゲート絶縁層５０
２のエネルギーギャップを、該元素の添加量により制御することができる。
【００４８】
ゲート絶縁層５０２は、他に、酸化シリコンや酸化ハフニウムを用いて形成しても良い。
【００４９】
ゲート絶縁層５０２は、窒素、水素、水などの不純物を混入させない方法を用いて成膜す
ることが好ましい。ゲート絶縁層５０２に窒素、水素、水などの不純物が含まれると、後
に形成される酸化物半導体膜に窒素、水素、水などの不純物の侵入や、水素、水などの不
純物による酸化物半導体膜中の酸素の引き抜き、などによって酸化物半導体膜が低抵抗化
（ｎ型化）してしまい、寄生チャネルが形成されるおそれがあるためである。よって、ゲ
ート絶縁層５０２はできるだけ窒素、水素、水などの不純物が含まれないように作製する
ことが好ましい。例えば、スパッタリング法によって成膜するのが好ましい。成膜する際
に用いるスパッタガスとしては、窒素、水素、水などの不純物が除去された高純度ガスを
用いることが好ましい。
【００５０】
スパッタリング法としては、直流電源を用いるＤＣスパッタリング法、パルス的に直流バ
イアスを加えるパルスＤＣスパッタリング法、又はＡＣスパッタリング法などを用いるこ
とができる。
【００５１】
なお、ゲート絶縁層５０２として、酸化アルミニウムガリウム膜または酸化ガリウムアル
ミニウム膜を形成する際には、スパッタリング法に用いるターゲットとして、アルミニウ
ムパーティクルが添加された酸化ガリウムターゲットを適用してもよい。アルミニウムパ
ーティクルが添加された酸化ガリウムターゲットを用いることにより、ターゲットの導電
性を高めることができるため、スパッタリング時の放電を容易なものとすることができる
。このようなターゲットを用いることで、量産化に適した金属酸化物膜を作製することが
できる。
【００５２】
次に、ゲート絶縁層５０２に対して、酸素ドープ処理を行うことが好ましい。酸素ドープ
とは、酸素をバルクに添加することをいう。なお、当該バルクの用語は、酸素を薄膜表面
のみでなく薄膜内部に添加することを明確にする趣旨で用いている。また、酸素ドープに
は、プラズマ化した酸素をバルクに添加する酸素プラズマドープが含まれる。
【００５３】
ゲート絶縁層５０２に対して、酸素ドープ処理を行うことによりゲート絶縁層５０２には
化学量論的組成比より酸素が多い領域が形成される。このような領域を備えることにより
、後に成膜される酸化物半導体膜に酸素を供給し、酸化物半導体膜中の酸素欠陥を低減す
ることができる。
【００５４】
ゲート絶縁層５０２として酸化ガリウム膜を用いた場合、酸素ドープを行うことにより、
Ｇａ２Ｏｘ（ｘ＝３＋α、０＜α＜１）とすることができる。ｘは、例えば、３．３以上
３．４以下とすることができる。または、ゲート絶縁層５０２として酸化アルミニウム膜
を用いた場合、酸素ドープを行うことにより、Ａｌ２Ｏｘ（ｘ＝３＋α、０＜α＜１）と
することができる。または、ゲート絶縁層５０２として酸化アルミニウムガリウム膜を用
いた場合、酸素ドープを行うことにより、ＧａｘＡｌ２−ｘＯ３＋α（０＜ｘ＜１、０＜
α＜１）とすることができる。または、ゲート絶縁層５０２として酸化ガリウムアルミニ
ウム膜を用いた場合、酸素ドープを行うことにより、ＧａｘＡｌ２−ｘＯ３＋α（１＜ｘ
≦２、０＜α＜１）とすることができる。
【００５５】
次いで、ゲート絶縁層５０２上に、膜厚３ｎｍ以上３０ｎｍ以下の酸化物半導体膜５１３
ａをスパッタリング法で形成する（図２（Ａ））。酸化物半導体膜５１３ａの膜厚を大き
くしすぎると（例えば、膜厚を５０ｎｍ以上とすると）、トランジスタがノーマリーオン
となってしまうおそれがあるため、上述の膜厚とするのが好ましい。なお、ゲート絶縁層
５０２、及び酸化物半導体膜５１３ａは、大気に触れさせることなく連続して成膜するの
が好ましい。
【００５６】
酸化物半導体膜５１３ａに用いる酸化物半導体としては、四元系金属酸化物であるＩｎ−
Ｓｎ−Ｇａ−Ｚｎ−Ｏ系酸化物半導体や、三元系金属酸化物であるＩｎ−Ｇａ−Ｚｎ−Ｏ
系酸化物半導体、Ｉｎ−Ｓｎ−Ｚｎ−Ｏ系酸化物半導体、Ｉｎ−Ａｌ−Ｚｎ−Ｏ系酸化物
半導体、Ｓｎ−Ｇａ−Ｚｎ−Ｏ系酸化物半導体、Ａｌ−Ｇａ−Ｚｎ−Ｏ系酸化物半導体、
Ｓｎ−Ａｌ−Ｚｎ−Ｏ系酸化物半導体や、二元系金属酸化物であるＩｎ−Ｚｎ−Ｏ系酸化
物半導体、Ｓｎ−Ｚｎ−Ｏ系酸化物半導体、Ａｌ−Ｚｎ−Ｏ系酸化物半導体、Ｚｎ−Ｍｇ
−Ｏ系酸化物半導体、Ｓｎ−Ｍｇ−Ｏ系酸化物半導体、Ｉｎ−Ｍｇ−Ｏ系酸化物半導体、
Ｉｎ−Ｇａ−Ｏ系酸化物半導体や、単元系金属酸化物であるＩｎ−Ｏ系酸化物半導体、Ｓ
ｎ−Ｏ系酸化物半導体、Ｚｎ−Ｏ系酸化物半導体などを用いることができる。また、上記
酸化物半導体にＳｉＯ２を含んでもよい。ここで、例えば、Ｉｎ−Ｇａ−Ｚｎ−Ｏ系酸化
物半導体とは、インジウム（Ｉｎ）、ガリウム（Ｇａ）、亜鉛（Ｚｎ）を有する酸化物半
導体、という意味であり、その化学量論比はとくに問わない。また、ＩｎとＧａとＺｎ以
外の元素を含んでもよい。
【００５７】
また、酸化物半導体膜５１３ａは、化学式ＩｎＭＯ３（ＺｎＯ）ｍ（ｍ＞０）で表記され
る薄膜を用いることができる。ここで、Ｍは、Ｇａ、Ａｌ、ＭｎおよびＣｏから選ばれた
一または複数の金属元素を示す。例えばＭとして、Ｇａ、Ｇａ及びＡｌ、Ｇａ及びＭｎ、
またはＧａ及びＣｏなどがある。
【００５８】
また、酸化物半導体としてＩｎ−Ｚｎ−Ｏ系の材料を用いる場合、用いるターゲットの組
成比は、原子数比で、Ｉｎ：Ｚｎ＝５０：１〜１：２（モル数比に換算するとＩｎ２Ｏ３
：ＺｎＯ＝２５：１〜１：４）、好ましくはＩｎ：Ｚｎ＝２０：１〜１：１（モル数比に
換算するとＩｎ２Ｏ３：ＺｎＯ＝１０：１〜１：２）、さらに好ましくはＩｎ：Ｚｎ＝１
５：１〜１．５：１（モル数比に換算するとＩｎ２Ｏ３：ＺｎＯ＝１５：２〜３：４）と
する。例えば、Ｉｎ−Ｚｎ−Ｏ系酸化物半導体の形成に用いるターゲットは、原子数比が
Ｉｎ：Ｚｎ：Ｏ＝Ｘ：Ｙ：Ｚのとき、Ｚ＞１．５Ｘ＋Ｙとする。
【００５９】
本実施の形態では、酸化物半導体膜５１３ａとしてＩｎ−Ｇａ−Ｚｎ−Ｏ系酸化物ターゲ
ットを用いてスパッタリング法により成膜する。また、酸化物半導体膜５１３ａは、希ガ
ス（代表的にはアルゴン）雰囲気下、酸素雰囲気下、又は希ガスと酸素の混合雰囲気下に
おいてスパッタ法により形成することができる。
【００６０】
酸化物半導体膜５１３ａとしてＩｎ−Ｇａ−Ｚｎ−Ｏ膜をスパッタリング法で作製するた
めのターゲットとしては、例えば、組成比として、Ｉｎ２Ｏ３：Ｇａ２Ｏ３：ＺｎＯ＝１
：１：１［ｍｏｌ数比］の酸化物ターゲットを用いることができる。また、このターゲッ
トの材料及び組成に限定されず、例えば、Ｉｎ２Ｏ３：Ｇａ２Ｏ３：ＺｎＯ＝１：１：２
［ｍｏｌ数比］の酸化物ターゲットを用いてもよい。
【００６１】
また、酸化物ターゲットの充填率は９０％以上１００％以下、好ましくは９５％以上９９
．９％以下である。充填率の高い金属酸化物ターゲットを用いることにより、成膜した酸
化物半導体膜５１３ａは緻密な膜とすることができる。
【００６２】
酸化物半導体膜５１３ａを成膜する際に用いるスパッタガスとしては、窒素、水素、水、
水酸基又は水素化物などの不純物が除去された高純度ガスを用いることが好ましい。
【００６３】
酸化物半導体膜５１３ａの成膜は、減圧状態に保持された成膜室内に基板５００を保持し
、基板温度を１００℃以上６００℃以下好ましくは２００℃以上４００℃以下として行う
。基板５００を加熱しながら成膜することにより、成膜した酸化物半導体膜５１３ａに含
まれる不純物濃度を低減することができる。また、スパッタリングによる損傷が軽減され
る。そして、成膜室内の残留水分を除去しつつ水素及び水が除去されたスパッタガスを導
入し、上記ターゲットを用いて基板５００上に酸化物半導体膜５１３ａを成膜する。成膜
室内の残留水分を除去するためには、吸着型の真空ポンプ、例えば、クライオポンプ、イ
オンポンプ、チタンサブリメーションポンプを用いることが好ましい。また、排気手段は
、ターボポンプにコールドトラップを加えたものであってもよい。クライオポンプを用い
て排気した成膜室は、例えば、水素原子、水など水素原子を含む化合物及び窒素（より好
ましくは炭素原子を含む化合物）等が排気されるため、当該成膜室で成膜した酸化物半導
体膜５１３ａに含まれる不純物の濃度を低減できる。
【００６４】
成膜条件の一例としては、基板とターゲットの間との距離を１００ｍｍ、圧力０．６Ｐａ
、直流（ＤＣ）電源０．５ｋＷ、酸素（酸素流量比率１００％）雰囲気下の条件が適用さ
れる。なお、パルス直流電源を用いると、成膜時に発生する粉状物質（パーティクル、ご
みともいう）が軽減でき、膜厚分布も均一となるために好ましい。
【００６５】
その後、酸化物半導体膜５１３ａに対して、熱処理（第１の熱処理）を行うことが望まし
い。この第１の熱処理によって酸化物半導体膜５１３ａ中の、過剰な水素（水や水酸基を
含む）を除去することができる。さらに、この第１の熱処理によって、ゲート絶縁層５０
２中の過剰な水素（水や水酸基を含む）を除去することも可能である。第１の熱処理の温
度は、２５０℃以上７００℃以下、好ましくは４５０℃以上６００℃以下、または基板の
歪み点未満とする。
【００６６】
熱処理は、例えば、抵抗発熱体などを用いた電気炉に被処理物を導入し、窒素雰囲気下、
４５０℃、１時間の条件で行うことができる。この間、酸化物半導体膜５１３ａは大気に
触れさせず、水や水素の混入が生じないようにする。
【００６７】
熱処理装置は電気炉に限られず、加熱されたガスなどの媒体からの熱伝導、または熱輻射
によって、被処理物を加熱する装置を用いても良い。例えば、ＧＲＴＡ（Ｇａｓ  Ｒａｐ
ｉｄ  Ｔｈｅｒｍａｌ  Ａｎｎｅａｌ）装置、ＬＲＴＡ（Ｌａｍｐ  Ｒａｐｉｄ  Ｔｈｅ
ｒｍａｌ  Ａｎｎｅａｌ）装置等のＲＴＡ（Ｒａｐｉｄ  Ｔｈｅｒｍａｌ  Ａｎｎｅａｌ
）装置を用いることができる。ＬＲＴＡ装置は、ハロゲンランプ、メタルハライドランプ
、キセノンアークランプ、カーボンアークランプ、高圧ナトリウムランプ、高圧水銀ラン
プなどのランプから発する光（電磁波）の輻射により、被処理物を加熱する装置である。
ＧＲＴＡ装置は、高温のガスを用いて熱処理を行う装置である。ガスとしては、アルゴン
などの希ガス、または窒素のような、熱処理によって被処理物と反応しない不活性気体が
用いられる。
【００６８】
例えば、第１の熱処理として、熱せられた不活性ガス雰囲気中に被処理物を投入し、数分
間熱した後、当該不活性ガス雰囲気から被処理物を取り出すＧＲＴＡ処理を行ってもよい
。ＧＲＴＡ処理を用いると短時間での高温熱処理が可能となる。また、被処理物の耐熱温
度を超える温度条件であっても適用が可能となる。なお、処理中に、不活性ガスを、酸素
を含むガスに切り替えても良い。酸素を含む雰囲気において第１の熱処理を行うことで、
酸素欠損に起因するエネルギーギャップ中の欠陥準位を低減することができるためである
。
【００６９】
なお、不活性ガス雰囲気としては、窒素、または希ガス（ヘリウム、ネオン、アルゴン等
）を主成分とする雰囲気であって、水、水素などが含まれない雰囲気を適用するのが望ま
しい。例えば、熱処理装置に導入する窒素や、ヘリウム、ネオン、アルゴン等の希ガスの
純度を、６Ｎ（９９．９９９９％）以上、好ましくは７Ｎ（９９．９９９９９％）以上（
すなわち、不純物濃度が１ｐｐｍ以下、好ましくは０．１ｐｐｍ以下）とする。
【００７０】
ところで、上述の熱処理（第１の熱処理）には水素や水などを除去する効果があるから、
当該熱処理を、脱水化処理や、脱水素化処理などと呼ぶこともできる。当該脱水化処理や
、脱水素化処理は、例えば、酸化物半導体膜５１３ａを島状に加工した後などのタイミン
グにおいて行うことも可能である。また、このような脱水化処理、脱水素化処理は、一回
に限らず複数回行っても良い。
【００７１】
また、酸化物半導体膜５１３ａに接するゲート絶縁層５０２は、酸素ドープ処理されてお
り、酸素過剰領域を有する。したがって、酸化物半導体膜５１３ａから、ゲート絶縁層５
０２への酸素の移動を抑制することができる。また、酸素ドープ処理されたゲート絶縁層
５０２と接して酸化物半導体膜５１３ａを積層することで、ゲート絶縁層５０２から酸化
物半導体膜５１３ａへ酸素を供給することができる。ゲート絶縁層５０２からの酸化物半
導体膜５１３ａへの酸素の供給は、酸素ドープ処理されたゲート絶縁層５０２と、酸化物
半導体膜５１３ａとが接した状態で熱処理を行うことにより、より促進される。
【００７２】
なお、ゲート絶縁層５０２に添加され、酸化物半導体膜５１３ａへ供給される酸素の少な
くとも一部は、酸素の未結合手（ダングリングボンド）を酸化物半導体中で有することが
好ましい。未結合手（ダングリングボンド）を有することにより、酸化物半導体膜中に残
存しうる水素と結合して、水素を固定化（非可動イオン化）することができるためである
。
【００７３】
次いで、酸化物半導体膜５１３ａを第２のフォトリソグラフィ工程により島状の酸化物半
導体層５１３に加工するのが好ましい（図２（Ｂ））。また、島状の酸化物半導体層５１
３を形成するためのレジストマスクをインクジェット法で形成してもよい。レジストマス
クをインクジェット法で形成するとフォトマスクを使用しないため、製造コストを低減で
きる。島状の酸化物半導体層５１３ｂを形成するためのエッチングは、ドライエッチング
でもウェットエッチングでもよく、両方を用いてもよい。
【００７４】
次いで、ゲート絶縁層５０２及び酸化物半導体層５１３上に、ソース電極及びドレイン電
極（これと同じ層で形成される配線を含む）を形成するための導電膜を形成する。ソース
電極及びドレイン電極に用いる導電膜としては、耐熱性を有し酸素と反応しにくい金属を
用いて形成すれば良い。特に、Ｍｏ、Ｗ、Ｐｔのいずれか一又は複数を含むことが好まし
い。他に、Ａｕ、Ｃｒ等も用いることができる。導電膜は、窒素を混入させない方法を用
いて成膜することが好ましい。
【００７５】
第３のフォトリソグラフィ工程により導電膜上にレジストマスクを形成し、選択的にエッ
チングを行って第１の電極５１５ａ、第２の電極５１５ｂを形成した後、レジストマスク
を除去する（図２（Ｃ））。第３のフォトリソグラフィ工程でのレジストマスク形成時の
露光には、紫外線やＫｒＦレーザ光やＡｒＦレーザ光を用いるとよい。酸化物半導体層５
１３上で隣り合う第１の電極５１５ａの下端部と第２の電極５１５ｂの下端部との間隔幅
によって後に形成されるトランジスタのチャネル長Ｌが決定される。なお、チャネル長Ｌ
＝２５ｎｍ未満の露光を行う場合には、例えば、数ｎｍ〜数１０ｎｍと極めて波長が短い
超紫外線（Ｅｘｔｒｅｍｅ  Ｕｌｔｒａｖｉｏｌｅｔ）を用いて第３のフォトリソグラフ
ィ工程でのレジストマスク形成時の露光を行うとよい。超紫外線による露光は、解像度が
高く焦点深度も大きい。従って、後に形成されるトランジスタのチャネル長Ｌを微細化す
ることが可能であり、回路の動作速度を高速化できる。
【００７６】
また、フォトリソグラフィ工程で用いるフォトマスク数及び工程数を削減するため、透過
した光が複数の強度となる露光マスクである多階調マスクによって形成されたレジストマ
スクを用いてエッチング工程を行ってもよい。多階調マスクを用いて形成したレジストマ
スクは複数の膜厚を有する形状となり、エッチングを行うことでさらに形状を変形するこ
とができるため、異なるパターンに加工する複数のエッチング工程に用いることができる
。よって、一枚の多階調マスクによって、少なくとも二種類以上の異なるパターンに対応
するレジストマスクを形成することができる。よって露光マスク数を削減することができ
、対応するフォトリソグラフィ工程も削減できるため、工程の簡略化が可能となる。
【００７７】
なお、導電膜のエッチングの際に、酸化物半導体層５１３がエッチングされ、分断するこ
とのないようエッチング条件を最適化することが望まれる。しかしながら、導電膜のみを
エッチングし、酸化物半導体層５１３を全くエッチングしないという条件を得ることは難
しく、導電膜のエッチングの際に酸化物半導体層５１３は一部のみがエッチングされ、例
えば、酸化物半導体層５１３の膜厚の５乃至５０％がエッチングされ、溝部（凹部）を有
する酸化物半導体層５１３となることもある。
【００７８】
次いで、Ｎ２Ｏ、Ｎ２、またはＡｒなどのガスを用いたプラズマ処理を行い、露出してい
る酸化物半導体層５１３の表面に付着した吸着水などを除去してもよい。プラズマ処理を
行った場合、当該プラズマ処理に続けて大気に触れることなく、酸化物半導体層５１３に
接する酸化物絶縁層５０７を形成することが望ましい。
【００７９】
次いで、第１の電極５１５ａ、及び第２の電極５１５ｂを覆い、且つ酸化物半導体層５１
３の一部と接する酸化物絶縁層５０７を形成する（図２（Ｄ））。酸化物絶縁層５０７は
、ゲート絶縁層５０２と同様の材料、同様の工程で形成することができる。
【００８０】
次に、酸化物絶縁層５０７に対して、酸素ドープ処理を行うことが好ましい。酸化物絶縁
層５０７に対して、酸素ドープ処理を行うことにより、酸化物絶縁層５０７には化学量論
的組成比より酸素が多い領域が形成される。このような領域を備えることにより、酸化物
半導体層に酸素を供給し、酸化物半導体層中の酸素欠陥を低減することができる。
【００８１】
次に酸化物半導体層５１３が、酸化物絶縁層５０７と一部（チャネル形成領域）が接した
状態で第２の熱処理を行うのが好ましい。第２の熱処理の温度は、２５０℃以上７００℃
以下、好ましくは４５０℃以上６００℃以下、または基板の歪み点未満とする。
【００８２】
第２の熱処理は、窒素、酸素、乾燥空気（水の含有量が２０ｐｐｍ以下、好ましくは１ｐ
ｐｍ以下、より好ましくは１０ｐｐｂ以下の空気）、または希ガス（アルゴン、ヘリウム
など）の雰囲気下で行えばよいが、上記窒素、酸素、乾燥空気、または希ガス等の雰囲気
に水、水素などが含まれないことが好ましい。また、加熱処理装置に導入する窒素、酸素
、または希ガスの純度を、６Ｎ（９９．９９９９％）以上好ましくは７Ｎ（９９．９９９
９９％）以上（即ち不純物濃度を１ｐｐｍ以下、好ましくは０．１ｐｐｍ以下）とするこ
とが好ましい。
【００８３】
第２の熱処理においては、酸化物半導体層５１３と、ゲート絶縁層５０２及び酸化物絶縁
層５０７と、が接した状態で加熱される。したがって、上述の脱水化（または脱水素化）
処理によって同時に減少してしまう可能性のある酸化物半導体を構成する主成分材料の一
つである酸素を、酸素を含むゲート絶縁層５０２及び酸化物絶縁層５０７より酸化物半導
体層５１３へ供給することができる。以上の工程で高純度化し、電気的にｉ型（真性）化
された酸化物半導体層５１３を形成することができる。
【００８４】
上述のように、第１の熱処理と第２の熱処理を適用することで、酸化物半導体層５１３を
、その主成分以外の不純物が極力含まれないように高純度化することができる。高純度化
された酸化物半導体層５１３中にはドナーに由来するキャリアが極めて少なく（ゼロに近
い）、キャリア濃度は１×１０１４／ｃｍ３未満、好ましくは１×１０１２／ｃｍ３未満
、さらに好ましくは１×１０１１／ｃｍ３未満である。
【００８５】
以上の工程でトランジスタ５５０が形成される。トランジスタ５５０は、水素、水、水酸
基又は水素化物（水素化合物ともいう）などの不純物を酸化物半導体層５１３より意図的
に排除し、高純度化された酸化物半導体層５１３を含むトランジスタである。さらに、酸
化物半導体層５１３は、窒素濃度が十分に低減されている（窒素濃度が２×１０１９ａｔ
ｏｍｓ／ｃｍ３以下である）。また、第１の電極５１５ａ及び第２の電極５１５ｂは、酸
素と反応しにくい金属からなる。よって、トランジスタ５５０は、電気的特性変動が抑制
されており、電気的に安定である。
【００８６】
なお、図示しないが、トランジスタ５５０を覆うようにさらに保護絶縁膜を形成しても良
い。保護絶縁膜としては、窒化珪素膜、窒化酸化珪素膜、または窒化アルミニウム膜など
を用いることができる。
【００８７】
また、トランジスタ５５０上に平坦化絶縁膜を設けても良い。平坦化絶縁膜の材料として
は、アクリル、ポリイミド、ベンゾシクロブテン、ポリアミド、エポキシ等の、耐熱性を
有する有機材料を用いることができる。また上記有機材料の他に、低誘電率材料（ｌｏｗ
−ｋ材料）、シロキサン系樹脂、ＰＳＧ（リンガラス）、ＢＰＳＧ（リンボロンガラス）
等を用いることができる。なお、これらの材料で形成される絶縁膜を複数積層させてもよ
い。
【００８８】
また、後のソース電極、及びドレイン電極となる導電膜を成膜する前に、酸化物半導体層
５１３上にバッファ層５１６ａ、ｂ（又は、バッファ層５１６ｃ、ｄ）を設けることで、
図３（Ａ）及び（Ｂ）に示すトランジスタ５５１ａやトランジスタ５５１ｂを形成するこ
とができる。バッファ層としては、例えば、ＩＴＯ膜などの透明導電膜を用いることがで
きる。酸化物半導体層５１３上に導電膜を形成し、フォトリソグラフィ工程により該導電
膜上にレジストマスクを形成し、選択的にエッチングを行ってバッファ層５１６ａ、５１
６ｂを形成した後、レジストマスクを除去すれば良い。
【００８９】
また、酸化物絶縁層５０７上であって、酸化物半導体層５１３のチャネル形成領域と重畳
する領域に第２のゲート電極５１９を設けることで、図４に示すトランジスタ５５２を形
成することができる。第２のゲート電極５１９は、第１のゲート電極５１１と同様の材料
、同様の工程で形成することができる。第２のゲート電極５１９を酸化物半導体層５１３
のチャネル形成領域と重なる位置に設けることによって、ＢＴ試験前後におけるトランジ
スタのしきい値電圧の変化量をより低減することができる。なお、第２のゲート電極５１
９は、電位が第１のゲート電極５１１と同じでもよいし、異なっていても良い。また、第
２のゲート電極５１９の電位は、ＧＮＤ、０Ｖ、或いはフローティング状態であってもよ
い。
【００９０】
以上のように、本発明の一態様のトランジスタは、酸化物半導体層中の窒素濃度が低減さ
れ、かつ、ソース電極及びドレイン電極に耐熱性を有し酸化されにくい金属を用いている
ため、酸化物半導体層中の酸素と金属の結合が妨げられることを抑制することができる。
したがって、酸化物半導体を用いたトランジスタの電気特性と信頼性を向上することがで
きる。例えば、光劣化によるトランジスタ特性の変動を低減することができる。
【００９１】
（実施の形態２）
実施の形態１で例示したトランジスタを用いて表示機能を有する半導体装置（表示装置と
もいう）を作製することができる。また、トランジスタを含む駆動回路の一部または全体
を、画素部と同じ基板上に一体形成し、システムオンパネルを形成することができる。
【００９２】
図５（Ａ）において、第１の基板４００１上に設けられた画素部４００２を囲むようにし
て、シール材４００５が設けられ、第２の基板４００６によって封止されている。図５（
Ａ）においては、第１の基板４００１上のシール材４００５によって囲まれている領域と
は異なる領域に、別途用意された基板上に単結晶半導体膜又は多結晶半導体膜で形成され
た走査線駆動回路４００４、信号線駆動回路４００３が実装されている。また別途形成さ
れた信号線駆動回路４００３と、走査線駆動回路４００４または画素部４００２に与えら
れる各種信号及び電位は、ＦＰＣ（Ｆｌｅｘｉｂｌｅ  ｐｒｉｎｔｅｄ  ｃｉｒｃｕｉｔ
）４０１８ａ、４０１８ｂから供給されている。
【００９３】
図５（Ｂ）及び図５（Ｃ）において、第１の基板４００１上に設けられた画素部４００２
と、走査線駆動回路４００４とを囲むようにして、シール材４００５が設けられている。
また画素部４００２と、走査線駆動回路４００４の上に第２の基板４００６が設けられて
いる。よって画素部４００２と、走査線駆動回路４００４とは、第１の基板４００１とシ
ール材４００５と第２の基板４００６とによって、表示素子と共に封止されている。図５
（Ｂ）及び図５（Ｃ）においては、第１の基板４００１上のシール材４００５によって囲
まれている領域とは異なる領域に、別途用意された基板上に単結晶半導体膜又は多結晶半
導体膜で形成された信号線駆動回路４００３が実装されている。図５（Ｂ）及び図５（Ｃ
）においては、別途形成された信号線駆動回路４００３と、走査線駆動回路４００４また
は画素部４００２に与えられる各種信号及び電位は、ＦＰＣ４０１８から供給されている
。
【００９４】
また図５（Ｂ）及び図５（Ｃ）においては、信号線駆動回路４００３を別途形成し、第１
の基板４００１に実装している例を示しているが、この構成に限定されない。走査線駆動
回路を別途形成して実装しても良いし、信号線駆動回路の一部または走査線駆動回路の一
部のみを別途形成して実装しても良い。
【００９５】
なお、別途形成した駆動回路の接続方法は、特に限定されるものではなく、ＣＯＧ（Ｃｈ
ｉｐ  Ｏｎ  Ｇｌａｓｓ）方法、ワイヤボンディング方法、或いはＴＡＢ（Ｔａｐｅ  Ａ
ｕｔｏｍａｔｅｄ  Ｂｏｎｄｉｎｇ）方法などを用いることができる。図５（Ａ）は、Ｃ
ＯＧ方法により信号線駆動回路４００３、走査線駆動回路４００４を実装する例であり、
図５（Ｂ）は、ＣＯＧ方法により信号線駆動回路４００３を実装する例であり、図５（Ｃ
）は、ＴＡＢ方法により信号線駆動回路４００３を実装する例である。
【００９６】
また、表示装置は、表示素子が封止された状態にあるパネルと、該パネルにコントローラ
を含むＩＣ等を実装した状態にあるモジュールとを含む。
【００９７】
なお、本明細書中における表示装置とは、画像表示デバイス、表示デバイス、もしくは光
源（照明装置含む）を指す。また、コネクター、例えばＦＰＣもしくはＴＡＢテープもし
くはＴＣＰが取り付けられたモジュール、ＴＡＢテープやＴＣＰの先にプリント配線板が
設けられたモジュール、または表示素子にＣＯＧ方式によりＩＣ（集積回路）が直接実装
されたモジュールも全て表示装置に含むものとする。
【００９８】
また第１の基板上に設けられた画素部及び走査線駆動回路は、トランジスタを複数有して
おり、実施の形態１で一例を示した本発明の一態様のトランジスタを適用することができ
る。
【００９９】
表示装置に設けられる表示素子としては液晶素子（液晶表示素子ともいう）、発光素子（
発光表示素子ともいう）、を用いることができる。発光素子は、電流または電圧によって
輝度が制御される素子をその範疇に含んでおり、具体的には無機ＥＬ（Ｅｌｅｃｔｒｏ  
Ｌｕｍｉｎｅｓｃｅｎｃｅ）、有機ＥＬ等が含まれる。また、電子インクなど、電気的作
用によりコントラストが変化する表示媒体も適用することができる。
【０１００】
半導体装置の一形態について、図６乃至図８を用いて説明する。図６（Ｂ）、図７及び図
８は、図５（Ｂ）のＭ−Ｎにおける断面図に相当する。図６（Ａ）は、図６（Ｂ）に示す
トランジスタ４０１０の上面図に相当する。
【０１０１】
図６乃至図８で示すように、半導体装置は接続端子電極４０１５及び端子電極４０１６を
有しており、接続端子電極４０１５及び端子電極４０１６はＦＰＣ４０１８が有する端子
と異方性導電膜４０１９を介して、電気的に接続されている。
【０１０２】
接続端子電極４０１５は、第１の電極４０３０と同じ導電膜から形成され、端子電極４０
１６は、トランジスタ４０１０、トランジスタ４０１１のソース電極及びドレイン電極と
同じ導電膜で形成されている。
【０１０３】
また第１の基板４００１上に設けられた画素部４００２と、走査線駆動回路４００４は、
トランジスタを複数有しており、図６乃至図８では、画素部４００２に含まれるトランジ
スタ４０１０と、走査線駆動回路４００４に含まれるトランジスタ４０１１とを例示して
いる。
【０１０４】
トランジスタ４０１０、トランジスタ４０１１として、本発明の一態様のトランジスタを
適用することができる。本発明の一態様のトランジスタは、電気的特性変動が抑制されて
おり、電気的に安定である。よって、図６乃至図８で示す本実施の形態の半導体装置とし
て信頼性の高い半導体装置を提供することができる。
【０１０５】
画素部４００２に設けられたトランジスタ４０１０は表示素子と電気的に接続し、表示パ
ネルを構成する。表示素子は表示を行うことがでれば特に限定されず、様々な表示素子を
用いることができる。
【０１０６】
図６（Ａ）（Ｂ）に表示素子として液晶素子を用いた液晶表示装置の例を示す。図６（Ａ
）（Ｂ）において、表示素子である液晶素子４０１３は、第１の電極４０３０、第２の電
極４０３１、及び液晶層４００８を含む。なお、液晶層４００８を挟持するように配向膜
として機能する絶縁膜４０３２、４０３３が設けられている。第２の電極４０３１は第２
の基板４００６側に設けられ、第１の電極４０３０と第２の電極４０３１とは液晶層４０
０８を介して積層する構成となっている。また、第１の電極４０３０と第２の電極４０３
１が重畳しない領域では、第２の基板４００６側に遮光層４０４８（ブラックマトリクス
）が設けられている。そして、第１の電極４０３０と第２の電極４０３１が重畳する領域
では、カラーフィルタ層４０４３が設けられている。第２の電極４０３１と、遮光層４０
４８及びカラーフィルタ層４０４３の間には、平坦化膜４０４５が形成されている。
【０１０７】
図６（Ａ）（Ｂ）に示すトランジスタ４０１０、４０１１において、ゲート電極が酸化物
半導体層の下側を覆う形で配置されており（トランジスタ４０１０のゲート電極４０４１
、酸化物半導体層４０４２を参照）、また遮光層４０４８が酸化物半導体層の上側を覆う
形で配置される。したがって、トランジスタ４０１０、４０１１は上側及び下側で遮光が
できる構造とすることができる。当該遮光により、トランジスタ４０１０、４０１１のチ
ャネル形成領域に入射する迷光を減らすことができ、トランジスタ特性の劣化を抑制する
ことができる。具体的には、チャネル形成領域に酸化物半導体を用いた場合であっても、
しきい値電圧の変動を抑制することができる。
【０１０８】
また４０３５は絶縁膜を選択的にエッチングすることで得られる柱状のスペーサであり、
液晶層４００８の膜厚（セルギャップ）を制御するために設けられている。なお球状のス
ペーサを用いていても良い。
【０１０９】
表示素子として、液晶素子を用いる場合、サーモトロピック液晶、低分子液晶、高分子液
晶、高分子分散型液晶、強誘電性液晶、反強誘電性液晶等を用いることができる。これら
の液晶材料は、条件により、コレステリック相、スメクチック相、キュービック相、カイ
ラルネマチック相、等方相等を示す。
【０１１０】
また、配向膜を用いないブルー相を示す液晶を用いてもよい。ブルー相は液晶相の一つで
あり、コレステリック液晶を昇温していくと、コレステリック相から等方相へ転移する直
前に発現する相である。ブルー相は狭い温度範囲でしか発現しないため、温度範囲を改善
するために５重量％以上のカイラル剤を混合させた液晶組成物を用いて液晶層に用いる。
ブルー相を示す液晶とカイラル剤とを含む液晶組成物は、応答速度が１ｍｓｅｃ以下と短
く、光学的等方性であるため配向処理が不要であり、視野角依存性が小さい。また配向膜
を設けなくてもよいのでラビング処理も不要となるため、ラビング処理によって引き起こ
される静電破壊を防止することができ、作製工程中の液晶表示装置の不良や破損を軽減す
ることができる。よって液晶表示装置の生産性を向上させることが可能となる。
【０１１１】
また、液晶材料の固有抵抗率は、１×１０９Ω・ｃｍ以上であり、好ましくは１×１０１
１Ω・ｃｍ以上であり、さらに好ましくは１×１０１２Ω・ｃｍ以上である。なお、本明
細書における固有抵抗率の値は、２０℃で測定した値とする。
【０１１２】
液晶表示装置に設けられる保持容量の大きさは、画素部に配置されるトランジスタのリー
ク電流等を考慮して、所定の期間の間電荷を保持できるように設定される。高純度の酸化
物半導体膜を有するトランジスタを用いることにより、各画素における液晶容量に対して
１／３以下、好ましくは１／５以下の容量の大きさを有する保持容量を設ければ充分であ
る。
【０１１３】
本実施の形態で用いる高純度化された酸化物半導体膜を用いたトランジスタは、オフ状態
における電流値（オフ電流値）を低くすることができる。よって、画像信号等の電気信号
の保持時間を長くすることができ、電源オン状態では書き込み間隔も長く設定できる。よ
って、リフレッシュ動作の頻度を少なくすることができるため、消費電力を抑制する効果
を奏する。
【０１１４】
また、本実施の形態で用いる高純度化された酸化物半導体膜を用いたトランジスタは、比
較的高い電界効果移動度が得られるため、高速駆動が可能である。よって、液晶表示装置
の画素部に上記トランジスタを用いることで、高画質な画像を提供することができる。ま
た、上記トランジスタは、同一基板上に駆動回路部または画素部に作り分けて作製するこ
とができるため、液晶表示装置の部品点数を削減することができる。
【０１１５】
液晶表示装置には、ＴＮ（Ｔｗｉｓｔｅｄ  Ｎｅｍａｔｉｃ）モード、ＩＰＳ（Ｉｎ−Ｐ
ｌａｎｅ−Ｓｗｉｔｃｈｉｎｇ）モード、ＦＦＳ（Ｆｒｉｎｇｅ  Ｆｉｅｌｄ  Ｓｗｉｔ
ｃｈｉｎｇ）モード、ＡＳＭ（Ａｘｉａｌｌｙ  Ｓｙｍｍｅｔｒｉｃ  ａｌｉｇｎｅｄ  
Ｍｉｃｒｏ−ｃｅｌｌ）モード、ＯＣＢ（Ｏｐｔｉｃａｌ  Ｃｏｍｐｅｎｓａｔｅｄ  Ｂ
ｉｒｅｆｒｉｎｇｅｎｃｅ）モード、ＦＬＣ（Ｆｅｒｒｏｅｌｅｃｔｒｉｃ  Ｌｉｑｕｉ
ｄ  Ｃｒｙｓｔａｌ）モード、ＡＦＬＣ（ＡｎｔｉＦｅｒｒｏｅｌｅｃｔｒｉｃ  Ｌｉｑ
ｕｉｄ  Ｃｒｙｓｔａｌ）モードなどを用いることができる。
【０１１６】
また、ノーマリーブラック型の液晶表示装置、例えば垂直配向（ＶＡ）モードを採用した
透過型の液晶表示装置としてもよい。ここで、垂直配向モードとは、液晶表示パネルの液
晶分子の配列を制御する方式の一種であり、電圧が印加されていないときにパネル面に対
して液晶分子が垂直方向を向く方式である。垂直配向モードとしては、いくつか挙げられ
るが、例えば、ＭＶＡ（Ｍｕｌｔｉ−Ｄｏｍａｉｎ  Ｖｅｒｔｉｃａｌ  Ａｌｉｇｎｍｅ
ｎｔ）モード、ＰＶＡ（Ｐａｔｔｅｒｎｅｄ  Ｖｅｒｔｉｃａｌ  Ａｌｉｇｎｍｅｎｔ）
モード、ＡＳＶ（Ａｄｖａｎｃｅｄ  Ｓｕｐｅｒ  Ｖｉｅｗ）モードなどを用いることが
できる。また、画素（ピクセル）をいくつかの領域（サブピクセル）に分け、それぞれ別
の方向に分子を倒すよう工夫されているマルチドメイン化あるいはマルチドメイン設計と
いわれる方法を用いることができる。
【０１１７】
また、表示装置において、偏光部材、位相差部材、反射防止部材などの光学部材（光学基
板）などは適宜設ける。例えば、偏光基板及び位相差基板による円偏光を用いてもよい。
また、光源としてバックライト、サイドライトなどを用いてもよい。
【０１１８】
また、バックライトとして複数の発光ダイオード（ＬＥＤ）を用いて、時間分割表示方式
（フィールドシーケンシャル駆動方式）を行うことも可能である。フィールドシーケンシ
ャル駆動方式を適用することで、カラーフィルタを用いることなく、カラー表示を行うこ
とができる。
【０１１９】
また、画素部における表示方式は、プログレッシブ方式やインターレース方式等を用いる
ことができる。また、カラー表示する際に画素で制御する色要素としては、ＲＧＢ（Ｒは
赤、Ｇは緑、Ｂは青を表す）の三色に限定されない。例えば、ＲＧＢＷ（Ｗは白を表す）
、又はＲＧＢに、イエロー、シアン、マゼンタ等を一色以上追加したものがある。なお、
色要素のドット毎にその表示領域の大きさが異なっていてもよい。ただし、本発明はカラ
ー表示の表示装置に限定されるものではなく、モノクロ表示の表示装置に適用することも
できる。
【０１２０】
また、表示装置に含まれる表示素子として、エレクトロルミネッセンスを利用する発光素
子を適用することができる。エレクトロルミネッセンスを利用する発光素子は、発光材料
が有機化合物であるか、無機化合物であるかによって区別され、一般的に、前者は有機Ｅ
Ｌ素子、後者は無機ＥＬ素子と呼ばれている。
【０１２１】
有機ＥＬ素子は、発光素子に電圧を印加することにより、一対の電極から電子および正孔
がそれぞれ発光性の有機化合物を含む層に注入され、電流が流れる。そして、それらキャ
リア（電子および正孔）が再結合することにより、発光性の有機化合物が励起状態を形成
し、その励起状態が基底状態に戻る際に発光する。このようなメカニズムから、このよう
な発光素子は、電流励起型の発光素子と呼ばれる。
【０１２２】
無機ＥＬ素子は、その素子構成により、分散型無機ＥＬ素子と薄膜型無機ＥＬ素子とに分
類される。分散型無機ＥＬ素子は、発光材料の粒子をバインダ中に分散させた発光層を有
するものであり、発光メカニズムはドナー準位とアクセプター準位を利用するドナー−ア
クセプター再結合型発光である。薄膜型無機ＥＬ素子は、発光層を誘電体層で挟み込み、
さらにそれを電極で挟んだ構造であり、発光メカニズムは金属イオンの内殻電子遷移を利
用する局在型発光である。なお、ここでは、発光素子として有機ＥＬ素子を用いて説明す
る。
【０１２３】
発光素子は発光を取り出すために少なくとも一対の電極の一方が透明であればよい。そし
て、基板上にトランジスタ及び発光素子を形成し、基板とは逆側の面から発光を取り出す
上面射出や、基板側の面から発光を取り出す下面射出や、基板側及び基板とは反対側の面
から発光を取り出す両面射出構造の発光素子があり、どの射出構造の発光素子も適用する
ことができる。
【０１２４】
図７に表示素子として発光素子を用いた発光装置の例を示す。表示素子である発光素子４
５１３は、画素部４００２に設けられたトランジスタ４０１０と電気的に接続している。
なお発光素子４５１３の構成は、第１の電極４０３０、電界発光層４５１１、第２の電極
４０３１の積層構造であるが、示した構成に限定されない。発光素子４５１３から取り出
す光の方向などに合わせて、発光素子４５１３の構成は適宜変えることができる。
【０１２５】
隔壁４５１０は、有機絶縁材料、又は無機絶縁材料を用いて形成する。特に感光性の樹脂
材料を用い、第１の電極４０３０上に開口部を形成し、その開口部の側壁が連続した曲率
を持って形成される傾斜面となるように形成することが好ましい。
【０１２６】
電界発光層４５１１は、単数の層で構成されていても、複数の層が積層されるように構成
されていてもどちらでも良い。
【０１２７】
発光素子４５１３に酸素、水素、水、二酸化炭素等が侵入しないように、第２の電極４０
３１及び隔壁４５１０上に保護膜を形成してもよい。保護膜としては、窒化シリコン膜、
窒化酸化シリコン膜、ＤＬＣ膜等を形成することができる。また、第１の基板４００１、
第２の基板４００６、及びシール材４００５によって封止された空間には充填材４５１４
が設けられ密封されている。このように外気に曝されないように気密性が高く、脱ガスの
少ない保護フィルム（貼り合わせフィルム、紫外線硬化樹脂フィルム等）やカバー材でパ
ッケージング（封入）することが好ましい。
【０１２８】
充填材４５１４としては窒素やアルゴンなどの不活性な気体の他に、紫外線硬化樹脂また
は熱硬化樹脂を用いることができ、ＰＶＣ（ポリビニルクロライド）、アクリル、ポリイ
ミド、エポキシ樹脂、シリコーン樹脂、ＰＶＢ（ポリビニルブチラル）またはＥＶＡ（エ
チレンビニルアセテート）を用いることができる。例えば充填材として窒素を用いればよ
い。
【０１２９】
また、必要であれば、発光素子の射出面に偏光板、又は円偏光板（楕円偏光板を含む）、
位相差板（λ／４板、λ／２板）、カラーフィルタなどの光学フィルムを適宜設けてもよ
い。また、偏光板又は円偏光板に反射防止膜を設けてもよい。例えば、表面の凹凸により
反射光を拡散し、映り込みを低減できるアンチグレア処理を施すことができる。
【０１３０】
また、表示装置として、電子インクを駆動させる電子ペーパーを提供することも可能であ
る。電子ペーパーは、電気泳動表示装置（電気泳動ディスプレイ）とも呼ばれており、紙
と同じ読みやすさ、他の表示装置に比べ低消費電力、薄くて軽い形状とすることが可能と
いう利点を有している。
【０１３１】
電気泳動表示装置は、様々な形態が考えられ得るが、プラスの電荷を有する第１の粒子と
、マイナスの電荷を有する第２の粒子とを含むマイクロカプセルが溶媒または溶質に複数
分散されたものであり、マイクロカプセルに電界を印加することによって、マイクロカプ
セル中の粒子を互いに反対方向に移動させて一方側に集合した粒子の色のみを表示するも
のである。なお、第１の粒子または第２の粒子は染料を含み、電界がない場合において移
動しないものである。また、第１の粒子の色と第２の粒子の色は異なるもの（無色を含む
）とする。
【０１３２】
このように、電気泳動表示装置は、誘電定数の高い物質が高い電界領域に移動する、いわ
ゆる誘電泳動的効果を利用したディスプレイである。
【０１３３】
上記マイクロカプセルを溶媒中に分散させたものが電子インクと呼ばれるものであり、こ
の電子インクはガラス、プラスチック、布、紙などの表面に印刷することができる。また
、カラーフィルタや色素を有する粒子を用いることによってカラー表示も可能である。
【０１３４】
なお、マイクロカプセル中の第１の粒子および第２の粒子は、導電体材料、絶縁体材料、
半導体材料、磁性材料、液晶材料、強誘電性材料、エレクトロルミネセント材料、エレク
トロクロミック材料、磁気泳動材料から選ばれた一種の材料、またはこれらの複合材料を
用いればよい。
【０１３５】
また、電子ペーパーとして、ツイストボール表示方式を用いる表示装置も適用することが
できる。ツイストボール表示方式とは、白と黒に塗り分けられた球形粒子を表示素子に用
いる電極である第１の電極及び第２の電極の間に配置し、第１の電極及び第２の電極に電
位差を生じさせての球形粒子の向きを制御することにより、表示を行う方法である。
【０１３６】
図８に、半導体装置の一形態としてアクティブマトリクス型の電子ペーパーを示す。図８
の電子ペーパーは、ツイストボール表示方式を用いた表示装置の例である。ツイストボー
ル表示方式とは、白と黒に塗り分けられた球形粒子を表示素子に用いる電極間に配置し、
電極間に電位差を生じさせての球形粒子の向きを制御することにより、表示を行う方法で
ある。
【０１３７】
トランジスタ４０１０と接続する第１の電極４０３０と、第２の基板４００６に設けられ
た第２の電極４０３１との間には黒色領域４６１５ａ及び白色領域４６１５ｂを有し、周
りに液体で満たされているキャビティ４６１２を含む球形粒子４６１３が設けられており
、球形粒子４６１３の周囲は樹脂等の充填材４６１４で充填されている。第２の電極４０
３１が共通電極（対向電極）に相当する。第２の電極４０３１は、共通電位線と電気的に
接続される。
【０１３８】
なお、図６乃至図８において、第１の基板４００１、第２の基板４００６としては、ガラ
ス基板の他、可撓性を有する基板も用いることができ、例えば透光性を有するプラスチッ
ク基板などを用いることができる。プラスチックとしては、ＦＲＰ（Ｆｉｂｅｒｇｌａｓ
ｓ−Ｒｅｉｎｆｏｒｃｅｄ  Ｐｌａｓｔｉｃｓ）板、ＰＶＦ（ポリビニルフルオライド）
フィルム、ポリエステルフィルムまたはアクリル樹脂フィルムを用いることができる。ま
た、アルミニウムホイルをＰＶＦフィルムやポリエステルフィルムで挟んだ構造のシート
を用いることもできる。
【０１３９】
絶縁層４０２１は、無機絶縁材料又は有機絶縁材料を用いて形成することができる。なお
、アクリル樹脂、ポリイミド、ベンゾシクロブテン樹脂、ポリアミド、エポキシ樹脂等の
、耐熱性を有する有機絶縁材料を用いると、平坦化絶縁膜として好適である。また上記有
機絶縁材料の他に、低誘電率材料（ｌｏｗ−ｋ材料）、シロキサン系樹脂、ＰＳＧ（リン
ガラス）、ＢＰＳＧ（リンボロンガラス）等を用いることができる。なお、これらの材料
で形成される絶縁膜を複数積層させることで、絶縁層を形成してもよい。
【０１４０】
絶縁層４０２１の形成法は、特に限定されず、その材料に応じて、スパッタリング法、ス
ピンコート法、ディッピング法、スプレー塗布法、液滴吐出法（インクジェット法、スク
リーン印刷、オフセット印刷等）、ロールコーティング、カーテンコーティング、ナイフ
コーティング等を用いることができる。
【０１４１】
表示装置は光源又は表示素子からの光を透過させて表示を行う。よって光が透過する画素
部に設けられる基板、絶縁膜、導電膜などの薄膜はすべて可視光の波長領域の光に対して
透光性とする。
【０１４２】
表示素子に電圧を印加する第１の電極及び第２の電極（画素電極、共通電極、対向電極な
どともいう）においては、取り出す光の方向、電極が設けられる場所、及び電極のパター
ン構造によって透光性、反射性を選択すればよい。
【０１４３】
第１の電極４０３０、第２の電極４０３１は、酸化タングステンを含むインジウム酸化物
、酸化タングステンを含むインジウム亜鉛酸化物、酸化チタンを含むインジウム酸化物、
酸化チタンを含むインジウム錫酸化物、インジウム錫酸化物（以下、ＩＴＯと示す）、イ
ンジウム亜鉛酸化物、酸化ケイ素を添加したインジウム錫酸化物などの透光性を有する導
電性材料を用いることができる。
【０１４４】
また、第１の電極４０３０、第２の電極４０３１はタングステン、モリブデン、ジルコニ
ウム、ハフニウム、バナジウム、ニオブ、タンタル、クロム、コバルト、ニッケル、チタ
ン、白金、アルミニウム、銅、銀等の金属、又はその合金、もしくはその窒化物から一つ
、又は複数種を用いて形成することができる。
【０１４５】
また、第１の電極４０３０、第２の電極４０３１として、導電性高分子（導電性ポリマー
ともいう）を含む導電性組成物を用いて形成することができる。導電性高分子としては、
いわゆるπ電子共役系導電性高分子が用いることができる。例えば、ポリアニリンもしく
はその誘導体、ポリピロールもしくはその誘導体、ポリチオフェンもしくはその誘導体、
またはアニリン、ピロール、及びチオフェンの２種以上からなる共重合体もしくはその誘
導体などがあげられる。
【０１４６】
また、トランジスタは静電気などにより破壊されやすいため、駆動回路保護用の保護回路
を設けることが好ましい。保護回路は、非線形素子を用いて構成することが好ましい。
【０１４７】
以上のように実施の形態１で例示したトランジスタを適用することで、信頼性の高い半導
体装置を提供することができる。なお、実施の形態１で例示したトランジスタは上述の表
示機能を有する半導体装置のみでなく、電源回路に搭載されるパワーデバイス、ＬＳＩ等
の半導体集積回路、対象物の情報を読み取るイメージセンサ機能を有する半導体装置など
様々な機能を有する半導体装置に適用することが可能である。
【０１４８】
本実施の形態は、他の実施の形態に記載した構成と適宜組み合わせて実施することが可能
である。
【０１４９】
（実施の形態３）
本明細書に開示する半導体装置は、さまざまな電子機器（遊技機も含む）に適用すること
ができる。電子機器としては、例えば、テレビジョン装置（テレビ、またはテレビジョン
受信機ともいう）、コンピュータ用などのモニタ、デジタルカメラ、デジタルビデオカメ
ラ等のカメラ、デジタルフォトフレーム、携帯電話機（携帯電話、携帯電話装置ともいう
）、携帯型ゲーム機、携帯情報端末、音響再生装置、パチンコ機などの大型ゲーム機など
が挙げられる。上記実施の形態で説明した液晶表示装置を具備する電子機器の例について
説明する。
【０１５０】
図９（Ａ）は、ノート型のパーソナルコンピュータであり、本体３００１、筐体３００２
、表示部３００３、キーボード３００４などによって構成されている。本発明の一態様の
半導体装置を適用することにより、信頼性の高いノート型のパーソナルコンピュータとす
ることができる。
【０１５１】
図９（Ｂ）は、携帯情報端末（ＰＤＡ）であり、本体３０２１には表示部３０２３と、外
部インターフェイス３０２５と、操作ボタン３０２４等が設けられている。また操作用の
付属品としてスタイラス３０２２がある。本発明の一態様の半導体装置を適用することに
より、より信頼性の高い携帯情報端末（ＰＤＡ）とすることができる。
【０１５２】
図９（Ｃ）は、電子書籍の一例を示している。例えば、電子書籍２７００は、筐体２７０
１および筐体２７０３の２つの筐体で構成されている。筐体２７０１および筐体２７０３
は、軸部２７１１により一体とされており、該軸部２７１１を軸として開閉動作を行うこ
とができる。このような構成により、紙の書籍のような動作を行うことが可能となる。
【０１５３】
筐体２７０１には表示部２７０５が組み込まれ、筐体２７０３には表示部２７０７が組み
込まれている。表示部２７０５および表示部２７０７は、続き画面を表示する構成として
もよいし、異なる画面を表示する構成としてもよい。異なる画面を表示する構成とするこ
とで、例えば右側の表示部（図９（Ｃ）では表示部２７０５）に文章を表示し、左側の表
示部（図９（Ｃ）では表示部２７０７）に画像を表示することができる。本発明の一態様
の半導体装置を適用することにより、信頼性の高い電子書籍２７００とすることができる
。
【０１５４】
また、図９（Ｃ）では、筐体２７０１に操作部などを備えた例を示している。例えば、筐
体２７０１において、電源２７２１、操作キー２７２３、スピーカー２７２５などを備え
ている。操作キー２７２３により、頁を送ることができる。なお、筐体の表示部と同一面
にキーボードやポインティングデバイスなどを備える構成としてもよい。また、筐体の裏
面や側面に、外部接続用端子（イヤホン端子、ＵＳＢ端子など）、記録媒体挿入部などを
備える構成としてもよい。さらに、電子書籍２７００は、電子辞書としての機能を持たせ
た構成としてもよい。
【０１５５】
また、電子書籍２７００は、無線で情報を送受信できる構成としてもよい。無線により、
電子書籍サーバから、所望の書籍データなどを購入し、ダウンロードする構成とすること
も可能である。
【０１５６】
図９（Ｄ）は、携帯電話であり、筐体２８００及び筐体２８０１の二つの筐体で構成され
ている。筐体２８０１には、表示パネル２８０２、スピーカー２８０３、マイクロフォン
２８０４、ポインティングデバイス２８０６、カメラ用レンズ２８０７、外部接続端子２
８０８などを備えている。また、筐体２８００には、携帯型情報端末の充電を行う太陽電
池セル２８１０、外部メモリスロット２８１１などを備えている。また、アンテナは筐体
２８０１内部に内蔵されている。本発明の一態様の半導体装置を適用することにより、信
頼性の高い携帯電話とすることができる。
【０１５７】
また、表示パネル２８０２はタッチパネルを備えており、図９（Ｄ）には映像表示されて
いる複数の操作キー２８０５を点線で示している。なお、太陽電池セル２８１０で出力さ
れる電圧を各回路に必要な電圧に昇圧するための昇圧回路も実装している。
【０１５８】
表示パネル２８０２は、使用形態に応じて表示の方向が適宜変化する。また、表示パネル
２８０２と同一面上にカメラ用レンズ２８０７を備えているため、テレビ電話が可能であ
る。スピーカー２８０３及びマイクロフォン２８０４は音声通話に限らず、テレビ電話、
録音、再生などが可能である。さらに、筐体２８００と筐体２８０１は、スライドし、図
９（Ｄ）のように展開している状態から重なり合った状態とすることができ、携帯に適し
た小型化が可能である。
【０１５９】
外部接続端子２８０８はＡＣアダプタ及びＵＳＢケーブルなどの各種ケーブルと接続可能
であり、充電及びパーソナルコンピュータなどとのデータ通信が可能である。また、外部
メモリスロット２８１１に記録媒体を挿入し、より大量のデータ保存及び移動に対応でき
る。
【０１６０】
また、上記機能に加えて、赤外線通信機能、テレビ受信機能などを備えたものであっても
よい。
【０１６１】
図９（Ｅ）は、デジタルビデオカメラであり、本体３０５１、表示部（Ａ）３０５７、接
眼部３０５３、操作スイッチ３０５４、表示部（Ｂ）３０５５、バッテリー３０５６など
によって構成されている。本発明の一態様の半導体装置を適用することにより、信頼性の
高いデジタルビデオカメラとすることができる。
【０１６２】
図９（Ｆ）は、テレビジョン装置の一例を示している。テレビジョン装置９６００は、筐
体９６０１に表示部９６０３が組み込まれている。表示部９６０３により、映像を表示す
ることが可能である。また、ここでは、スタンド９６０５により筐体９６０１を支持した
構成を示している。本発明の一態様の半導体装置を適用することにより、信頼性の高いテ
レビジョン装置９６００とすることができる。
【０１６３】
テレビジョン装置９６００の操作は、筐体９６０１が備える操作スイッチや、別体のリモ
コン操作機により行うことができる。また、リモコン操作機に、当該リモコン操作機から
出力する情報を表示する表示部を設ける構成としてもよい。
【０１６４】
なお、テレビジョン装置９６００は、受信機やモデムなどを備えた構成とする。受信機に
より一般のテレビ放送の受信を行うことができ、さらにモデムを介して有線または無線に
よる通信ネットワークに接続することにより、一方向（送信者から受信者）または双方向
（送信者と受信者間、あるいは受信者間同士など）の情報通信を行うことも可能である。
【０１６５】
本実施の形態は、他の実施の形態に記載した構成と適宜組み合わせて実施することが可能
である。
【実施例１】
【０１６６】
本実施例では酸化物半導体膜上にタングステン膜を形成した基板を試料とし、ベーク処理
前後における試料の断面を観察した。該試料の断面観察について図１０を用いて説明する
。
【０１６７】
まず、断面観察を行うための試料を作製した。
【０１６８】
ガラス基板上に、Ｉｎ−Ｇａ−Ｚｎ−Ｏ系金属酸化物ターゲット（Ｉｎ２Ｏ３：Ｇａ２Ｏ
３：ＺｎＯ＝１：１：１［ｍｏｌ数比］）を用いて、基板とターゲットとの間の距離を６
０ｍｍ、圧力０．４Ｐａ、直流（ＤＣ）電源５ｋＷ、アルゴン及び酸素（アルゴン：酸素
＝３０ｓｃｃｍ：１５ｓｃｃｍ）混合雰囲気下、室温でスパッタリング法による成膜を行
い、厚さ１００ｎｍの酸化物半導体膜を形成した。
【０１６９】
続いて、酸化物半導体膜上に、タングステンターゲットを用いてスパッタリング法により
、厚さ１５０ｎｍのタングステン膜を形成した。
【０１７０】
以上の工程により、ガラス基板上に酸化物半導体膜及びタングステン膜を積層した試料を
得た。
【０１７１】
その後、作製した基板を二枚に分割し、その一方について、オーブンを用いて大気雰囲気
下、３５０℃、１時間のベーク処理を行った。
【０１７２】
ベーク処理を行っていない試料（試料１）と、ベーク処理を行った試料（試料２）の両方
について、薄片化処理を行い、ＳＴＥＭ（Ｓｃａｎｎｉｎｇ  Ｔｒａｎｓｍｉｓｓｉｏｎ
Ｅｌｅｃｔｒｏｎ  Ｍｉｃｒｏｓｃｏｐｅ）装置を用いて断面観察を行った。
【０１７３】
図１０（Ａ）に試料１の断面観察像を、また図１０（Ｂ）に試料２の断面観察像を示す。
ベーク処理の有無によらず、酸化物半導体膜、タングステン膜、及びそれらの界面におい
て、違いは見られなかった。
【０１７４】
以上のことから、ベーク処理を行っても、タングステン膜と酸化物半導体膜との界面に金
属酸化物は形成されにくいことが確認できた。
【０１７５】
本実施例からわかるように、タングステンは酸素と反応しにくいため、酸化物半導体層に
接する電極にタングステン膜を用いることで、電極が酸化物半導体層から酸素を奪うこと
を抑制することができると示唆された。
【実施例２】
【０１７６】
本実施例では、ソース電極及びドレイン電極としてタングステンを用いたトランジスタを
作製し、光バイアス試験前後のトランジスタ特性の比較を行った結果について図１１を用
いて説明する。
【０１７７】
まず、本実施例で用いたトランジスタの作製方法を以下に示す。
【０１７８】
はじめに、ガラス基板上に下地膜としてプラズマＣＶＤ法により厚さ１００ｎｍの窒化シ
リコン膜、及び厚さ１５０ｎｍの酸化窒化シリコン膜を連続して形成し、続いて酸化窒化
シリコン膜上にゲート電極としてスパッタリング法により厚さ１００ｎｍのタングステン
膜を形成した。ここで、タングステン膜を選択的にエッチングすることにより、ゲート電
極を形成した。
【０１７９】
次に、ゲート電極上にゲート絶縁膜としてプラズマＣＶＤ法により厚さ３０ｎｍの酸化窒
化シリコン膜を形成した。
【０１８０】
続いて、ゲート絶縁膜上に、Ｉｎ−Ｇａ−Ｚｎ−Ｏ系金属酸化物ターゲット（Ｉｎ２Ｏ３
：Ｇａ２Ｏ３：ＺｎＯ＝１：１：１［ｍｏｌ数比］）を用いて、基板とターゲットの間と
の距離を８０ｍｍ、圧力０．６Ｐａ、直流（ＤＣ）電源５ｋＷ、アルゴン及び酸素（アル
ゴン：酸素＝５０ｓｃｃｍ：５０ｓｃｃｍ）混合雰囲気下、２００℃でスパッタリング法
による成膜を行い、厚さ１５ｎｍの酸化物半導体膜を形成した。ここで、酸化物半導体膜
を選択的にエッチングし、島状の酸化物半導体層を形成した。
【０１８１】
そして、ＲＴＡ（Ｒａｐｉｄ  Ｔｈｅｒｍａｌ  Ａｎｎｅａｌｉｎｇ）法により、窒素雰
囲気下、６５０℃、６分の熱処理を行った後、さらにオーブンを用いて窒素及び酸素雰囲
気下、４５０℃、１時間の熱処理を行った。
【０１８２】
次に、酸化物半導体層上にソース電極及びドレイン電極としてタングステン膜（厚さ２０
０ｎｍ）を、スパッタリング法により温度２３０℃で形成した。ここで、ソース電極及び
ドレイン電極を選択的にエッチングし、トランジスタのチャネル長Ｌが３μｍ、チャネル
幅Ｗが５０μｍとなるようにした。
【０１８３】
次に、オーブンを用いて窒素雰囲気下、３００℃、１時間の熱処理を行った後、第１の層
間絶縁層として、厚さ３００ｎｍの酸化シリコン膜をスパッタリング法により成膜した。
その後、測定に用いる電極を露出させるため、第１の層間絶縁層を選択的にエッチングし
た。
【０１８４】
その後、第２の層間絶縁層として感光性のアクリル樹脂を塗布し、露光、及び現像処理を
行った後に、オーブンを用いて窒素雰囲気下、２５０℃、１時間の熱処理を行うことによ
り、厚さ１．５μｍの第２の層間絶縁層を形成した。
【０１８５】
続いて、画素電極として厚さ１１０ｎｍのインジウム錫酸化物（ＩＴＯ）膜をスパッタリ
ング法により成膜し、これを選択的にエッチングすることにより画素電極を形成した。
【０１８６】
その後、オーブンを用いて窒素雰囲気下、２５０℃、１時間のベークを行った。
【０１８７】
以上の工程により、チャネル長Ｌの長さを３μｍ、チャネル幅Ｗの長さを５０μｍとした
トランジスタをガラス基板上に作製した。
【０１８８】
次に、本実施例のトランジスタについて、光バイアス試験前後での電気特性を測定した結
果を説明する。光バイアス試験には光源として波長４００ｎｍにピークを持ち、半値幅１
０ｎｍのスペクトルを有するキセノン光源を用いた。
【０１８９】
まず、上記で作製したトランジスタについて、暗状態でのＩｄ−Ｖｇ測定を行った。本実
施例では基板温度を２５℃とし、ソース電極−ドレイン電極間の電圧を３Ｖとした。
【０１９０】
次にキセノン光源を用いて３２６μＷ／ｃｍ２の放射照度にて光を照射し、ソース電極−
ドレイン電極間の電圧を３ＶとしてＩｄ−Ｖｇ測定を行った。その後、トランジスタのソ
ース電極を０Ｖ、ドレイン電極を０．１Ｖとした。次に、ゲート絶縁層に印加される電界
強度が２ＭＶ／ｃｍとなるようにゲート電極にマイナスの電圧を印加し、そのまま一定時
間保持した。一定時間後、まずゲート電極の電圧を０Ｖとした。その後ソース電極−ドレ
イン電極間の電圧を３Ｖとし、トランジスタのＩｄ−Ｖｇ測定を行った。
【０１９１】
以上のように、一定時間経過する度にトランジスタのＩｄ−Ｖｇ測定を行った。図１１に
光照射直後、および光バイアス試験の時間が、１００秒、３００秒、６００秒、１０００
秒、１８００秒、３６００秒における光バイアス試験前後のトランジスタのＩｄ−Ｖｇ測
定結果を示す。
【０１９２】
図１１において、細線００１は光バイアス試験前（光照射直後）のトランジスタのＩｄ−
Ｖｇ測定結果であり、細線００２は３６００秒の光バイアス試験後のトランジスタのＩｄ
−Ｖｇ測定結果である。光バイアス試験前から比べ、３６００秒の光バイアス試験後のし
きい値は、マイナス方向に約０．５５Ｖ変動していることがわかった。
【０１９３】
以上のことから、本実施例のソース電極及びドレイン電極にタングステンを用いたトラン
ジスタは、光バイアス試験前後におけるしきい値の変動が小さいことが確認できた。
【実施例３】
【０１９４】
本実施例では、図１２（Ｃ）に示すような酸化物半導体層と電極（ソース電極又はドレイ
ン電極）の積層構造において、酸化物半導体層から電極に酸素が移動する前後のエネルギ
ー変化を計算した結果を説明する。
【０１９５】
具体的には、該積層構造において、酸化物半導体層に酸素欠損が生じ、電極に酸素の格子
間挿入が起きる前後のエネルギー変化を計算した。酸化物半導体層から酸素が抜け、電極
の格子間に入る前後のエネルギーを比較することで、酸素が移動した後の安定性を評価し
た。
【０１９６】
酸化物半導体層の材料としては、Ｉｎ−Ｇａ−Ｚｎ−Ｏ系酸化物半導体（以下、ＩＧＺＯ
と記載する）を用いた。電極の材料としては、チタン（Ｔｉ）、モリブデン（Ｍｏ）、タ
ングステン（Ｗ）、及び白金（Ｐｔ）を用いた。
【０１９７】
計算は、”ＩＧＺＯ結晶”、”酸素が１つ欠損したＩＧＺＯ結晶”、”電極の結晶”、及
び”酸素が格子間に入った場合の電極の結晶”のバルク構造に対して行った。よって、本
実施例の計算では界面の効果は考慮していない。電極としては、Ｗ、Ｍｏ、Ｐｔ、及びＴ
ｉのそれぞれを用いて計算を行った。
【０１９８】
計算は第一原理計算ソフト「ＣＡＳＴＥＰ」を用いて行った。密度汎関数法として平面波
基底擬ポテンシャル法を用い、汎関数はＧＧＡＰＢＥを用いた。カットオフエネルギーは
５００ｅＶを用いた。ｋ点はＩＧＺＯについては３×３×１、Ｗ、Ｍｏ、Ｐｔについては
３×３×３、Ｔｉについては２×２×３のグリッドを用いた。
【０１９９】
計算した値の定義を以下に示す。
ΔＥ＝（酸素移動後のエネルギー）−（酸素移動前のエネルギー）
＝Ｅ（酸素が１つ欠損したＩＧＺＯ結晶）＋Ｅ（酸素が格子間に入った場合の電極の結晶
）−｛Ｅ（ＩＧＺＯ結晶）＋Ｅ（電極の結晶）｝
【０２００】
ΔＥは、酸素がＩＧＺＯ内から電極の格子間に移動した際のエネルギー変化を表す。ΔＥ
が正の値である場合、移動後のエネルギーの方が高いため酸素の移動が起きにくく、ΔＥ
が負の値である場合、移動後のエネルギーの方が低いため酸素の移動が起きやすいと考え
られる。なお、本実施例において、移動する際に必要な障壁を乗り越えるエネルギーは考
慮していない。
【０２０１】
また、ＩＧＺＯの酸素欠陥は、酸素がどの金属と結合するかによって、酸素の欠陥形成エ
ネルギーが変化する。本実施例では、ＩＧＺＯ結晶において酸素が最も抜けやすい場合の
酸素の欠陥形成エネルギーを基準として計算した。電極内の格子間酸素についても、酸素
が入る位置によって系全体のエネルギーは異なるが、本実施例では最もエネルギーが低く
なる格子間酸素の場合について考えた。
【０２０２】
結晶構造は、ＩＧＺＯ結晶については無機結晶構造データベース（Ｉｎｏｒｇａｎｉｃ  
Ｃｒｙｓｔａｌ  Ｓｔｒｕｃｔｕｒｅ  Ｄａｔａｂａｓｅ：ＩＣＳＤ）のＣｏｌｌｅｃｔ
ｉｏｎ  ｎｕｍｂｅｒ：９０００３の構造についてａ軸、ｂ軸にそれぞれ２倍した８４原
子の構造に対して、エネルギーが最小になるようにＧａ、Ｚｎを配置した構造を用いた。
Ｍｏ結晶、及びＷ結晶については体心立方格子（空間群：Ｉｍ−３ｍ、国際番号２２９）
で５４原子の構造を用い、Ｐｔ結晶については面心立方格子（空間群：Ｆｍ−３ｍ、国際
番号２２５）で３２原子の構造を用い、Ｔｉ結晶については六方晶（空間群Ｐ６３／ｍｍ
ｃ）で６４原子の構造を用いた。
【０２０３】
計算結果を表１に示す。表１には、ＩＧＺＯ−電極界面で酸素が移動した際のエネルギー
変化を示す。
【０２０４】
【表１】
2020107889.tif 000003
【０２０５】
表１に示す通り、Ｍｏ、Ｗ、Ｐｔをそれぞれ電極に用いた場合では、エネルギー変化が正
の値を示す結果となった（図１２（Ａ）には、電極にＭｏを用いた場合の例を示す）。つ
まり、酸素が移動した後のエネルギーの方が高いため、酸素は移動しにくく、酸化物半導
体層と電極の間に酸化膜（例えば、酸化モリブデン膜等）が形成されにくいことが示唆さ
れた。一方、表１、図１２（Ｂ）に示す通り、Ｔｉを電極に用いた場合は、エネルギー変
化が負の値を示す結果となった。したがって、酸素が移動した後のエネルギーの方が低い
ため、酸素は移動しやすく、酸化チタン膜が形成されやすいことが示唆された。
【０２０６】
以上の結果から、電極（ソース電極、及びドレイン電極）に、Ｍｏ、Ｗ、又はＰｔを用い
ることで、電極が酸化物半導体層から酸素を奪うことを抑制できることが示唆された。
【実施例４】
【０２０７】
本実施例では、本発明の一態様に適用できる酸化物半導体膜を、ＳＩＭＳを用いて解析し
た結果について、図１３を用いて説明する。
【０２０８】
まず、本実施例の試料Ａ、Ｂの作製方法について説明する。
【０２０９】
（試料Ａ）
ガラス基板上に、Ｉｎ−Ｇａ−Ｚｎ−Ｏ系金属酸化物ターゲット（原子数比Ｉｎ：Ｇａ：
Ｚｎ＝１：１：１）を用いて、基板とターゲットとの間の距離を６０ｍｍ、圧力０．４Ｐ
ａ、直流（ＤＣ）電源０．５ｋＷ、酸素（酸素流量４０ｓｃｃｍ）雰囲気下、基板温度２
００℃でスパッタリング法による成膜を行い、厚さ３００ｎｍの酸化物半導体膜を形成し
た。
【０２１０】
（試料Ｂ）
ガラス基板上に、Ｉｎ−Ｇａ−Ｚｎ−Ｏ系金属酸化物ターゲット（原子数比Ｉｎ：Ｇａ：
Ｚｎ＝１：１：１）を用いて、基板とターゲットとの間の距離を６０ｍｍ、圧力０．４Ｐ
ａ、直流（ＤＣ）電源０．５ｋＷ、アルゴン及び酸素（アルゴン：酸素＝３０ｓｃｃｍ：
１５ｓｃｃｍ）混合雰囲気下、基板温度２００℃でスパッタリング法による成膜を行い、
厚さ１００ｎｍの酸化物半導体膜を形成した。
【０２１１】
試料Ａ、Ｂの膜中窒素濃度について、ＳＩＭＳ分析結果を図１３（Ａ）、（Ｂ）にそれぞ
れ示す。横軸は試料表面からの深さを示しており、左端の深さ０ｎｍの位置が試料最表面
（酸化物半導体膜の最表面）に相当し、分析は表面側より行っている。
【０２１２】
なお、ＳＩＭＳは、その原理上、試料表面近傍のデータを正確に得ることが困難であるこ
とが知られている。本分析においては、膜中の正確なデータを得るために、深さ５０ｎｍ
以上のデータを評価の対象とした。
【０２１３】
図１３（Ａ）は、試料Ａの窒素濃度プロファイルを示している。図１３（Ｂ）は、試料Ｂ
の窒素濃度プロファイルを示している。試料Ａ、Ｂともに膜中窒素濃度は２×１０１９ａ
ｔｏｍｓ／ｃｍ３以下であった。また、測定限界の濃度を示している領域も多く、実際に
はさらに低い濃度であることも考えられる。
【０２１４】
本実施例の結果から、酸素雰囲気下で成膜した酸化物半導体膜は、膜中窒素濃度が低いこ
とが示された。また、本実施例の結果から、アルゴン及び酸素混合雰囲気下で成膜した酸
化物半導体膜は、膜中窒素濃度が低いことが示された。具体的には、窒素濃度が２×１０
１９ａｔｏｍｓ／ｃｍ３以下であることが示された。
【符号の説明】
【０２１５】
５００    基板
５０２    ゲート絶縁層
５０７    酸化物絶縁層
５１１    第１のゲート電極
５１３    酸化物半導体層
５１３ａ    酸化物半導体膜
５１３ｂ    酸化物半導体層
５１５ａ    第１の電極
５１５ｂ    第２の電極
５１６ａ    バッファ層
５１６ｂ    バッファ層
５１６ｃ    バッファ層
５１６ｄ    バッファ層
５１９    第２のゲート電極
５５０    トランジスタ
５５１ａ    トランジスタ
５５１ｂ    トランジスタ
５５２    トランジスタ
２７００    電子書籍
２７０１    筐体
２７０３    筐体
２７０５    表示部
２７０７    表示部
２７１１    軸部
２７２１    電源
２７２３    操作キー
２７２５    スピーカー
２８００    筐体
２８０１    筐体
２８０２    表示パネル
２８０３    スピーカー
２８０４    マイクロフォン
２８０５    操作キー
２８０６    ポインティングデバイス
２８０７    カメラ用レンズ
２８０８    外部接続端子
２８１０    太陽電池セル
２８１１    外部メモリスロット
３００１    本体
３００２    筐体
３００３    表示部
３００４    キーボード
３０２１    本体
３０２２    スタイラス
３０２３    表示部
３０２４    操作ボタン
３０２５    外部インターフェイス
３０５１    本体
３０５３    接眼部
３０５４    操作スイッチ
３０５５    表示部（Ｂ）
３０５６    バッテリー
３０５７    表示部（Ａ）
４００１    基板
４００２    画素部
４００３    信号線駆動回路
４００４    走査線駆動回路
４００５    シール材
４００６    基板
４００８    液晶層
４０１０    トランジスタ
４０１１    トランジスタ
４０１３    液晶素子
４０１５    接続端子電極
４０１６    端子電極
４０１８    ＦＰＣ
４０１９    異方性導電膜
４０２１    絶縁層
４０３０    第１の電極
４０３１    第２の電極
４０３２    絶縁膜
４０３３    絶縁膜
４０４１    ゲート電極
４０４２    酸化物半導体層
４０４３    カラーフィルタ層
４０４５    平坦化膜
４０４８    遮光層
４５１０    隔壁
４５１１    電界発光層
４５１３    発光素子
４５１４    充填材
４６１２    キャビティ
４６１３    球形粒子
４６１４    充填材
４６１５ａ    黒色領域
４６１５ｂ    白色領域
９６００    テレビジョン装置
９６０１    筐体
９６０３    表示部
９６０５    スタンド
【図１】
2020107889.tif 000004
【図２】
2020107889.tif 000005
【図３】
2020107889.tif 000006
【図４】
2020107889.tif 000007
【図５】
2020107889.tif 000008
【図６】
2020107889.tif 000009
【図７】
2020107889.tif 000010
【図８】
2020107889.tif 000011
【図９】
2020107889.tif 000012
【図１０】
2020107889.tif 000013
【図１１】
2020107889.tif 000014
【図１２】
2020107889.tif 000015
【図１３】
2020107889.tif 000016